(57)【特許請求の範囲】
【請求項１】
（Ａ）シリコーン変性率が重量で３〜３５％であるシリコーン変性アクリル系樹脂、（Ｂ）シリコーン系レベリング剤、並びに（Ｃ）（Ａ）及び（Ｂ）に共通する溶剤を含有する無色透明の色彩復元組成物を、褪色した塗膜の表面に塗布し、乾燥することを特徴とする褪色した塗膜の色彩を復元する方法。
【請求項２】
（Ｂ）が脂肪酸エステル変性シリコーンオイルであることを特徴とする請求項１に記載の褪色した塗膜の色彩を復元する方法。
【請求項３】
組成物全体を基準として、（Ａ）の含有量が５〜２５重量％、（Ｂ）の含有量が０．０３〜３重量％で、（Ａ）：（Ｂ）の配合割合が重量比で１：０．００２〜１：０．２である色彩復元組成物を使用することを特徴とする請求項１又は２に記載の褪色した塗膜の色彩を復元する方法。
【請求項４】
さらに（Ｄ）官能基としてシラノール基もしくはアルコキシ基を有する変性用シリコーン中間体を含有する色彩復元組成物を使用することを特徴とする請求項１〜３のいずれか１項に記載の褪色した塗膜の色彩を復元する方法。
【請求項５】
さらに（Ｅ）紫外線吸収剤を含有する色彩復元組成物を使用することを特徴とする請求項１〜４のいずれか１項に記載の褪色した塗膜の色彩を復元する方法。
【請求項６】
紫外線吸収剤がクマリン系化合物であることを特徴とする請求項５に記載の褪色した塗膜の色彩を復元する方法。
【請求項７】
組成物の溶液粘度が２００ｃｐｓ以下である色彩復元組成物を、褪色した塗膜の表面にスプレー塗装し、乾燥することを特徴とする請求項１〜６のいずれか１項に記載の褪色した塗膜の色彩を復元する方法。
【請求項８】
組成物の溶液粘度が２００ｃｐｓ以下である色彩復元組成物を、褪色した塗膜の表面に刷毛塗り又はローラー塗装により塗布し、乾燥することを特徴とする請求項１〜７のいずれか１項に記載の褪色した塗膜の色彩を復元する方法。
【発明の詳細な説明】
【０００１】
【発明の属する技術分野】
本発明は、各種の建造物の外壁や屋根、フェンス、道路、橋梁等に塗付された後に、経時変化により褪色した塗膜の色彩を復元する方法に関する。
【０００２】
【従来の技術】
従来、建物の外壁や屋根、フェンス、道路、橋梁等に塗付された塗膜が経時変化により褪色した場合には、はじめに塗付したものと同じ塗料を褪色した塗膜上に上塗りすることにより、元の色彩を復元することが行われていた。
しかしながら、従来の方法では、元の塗膜で使用したものと同じ組成を有する塗料を使用することが必要となるが、塗料メーカーが該塗料の製造を中止したり、組成を変更した場合には、元の塗膜と同じ色彩を復元することは困難であった。また、同一の建造物等において、異なる色の塗膜が形成されている場合には、それぞれの色の塗膜毎に、元と同じ塗料を使用して塗装し、乾燥後に他の色の部分の塗装を行なう必要があるので、塗料の入手や塗装工程に時間がかかり、経費も増大するという問題点があった。
【０００３】
【発明が解決しようとする課題】
本発明は、これら従来技術の問題点を解消し、元の塗膜を構成する塗料の色や種類、塗膜を形成した生地の種類や材質に関係なく、簡単な工程で褪色した塗膜の色彩を復元する方法を提供することを目的とする。
【０００４】
【課題を解決するための手段】
本発明では、上記課題を解決するために、つぎのような構成をとる。
１．（Ａ）シリコーン変性率が重量で３〜３５％であるシリコーン変性アクリル系樹脂、（Ｂ）シリコーン系レベリング剤、並びに（Ｃ）（Ａ）及び（Ｂ）に共通する溶剤を含有する無色透明の色彩復元組成物を、褪色した塗膜の表面に塗布し、乾燥することを特徴とする褪色した塗膜の色彩を復元する方法。
２．（Ｂ）が脂肪酸エステル変性シリコーンオイルであることを特徴とする１に記載の褪色した塗膜の色彩を復元する方法。
３．組成物全体を基準として、（Ａ）の含有量が５〜２５重量％、（Ｂ）の含有量が０．０３〜３重量％で、（Ａ）：（Ｂ）の配合割合が重量比で１：０．００２〜１：０．２である色彩復元組成物を使用することを特徴とする１又は２に記載の褪色した塗膜の色彩を復元する方法。
４．さらに（Ｄ）官能基としてシラノール基もしくはアルコキシ基を有する変性用シリコーン中間体を含有する色彩復元組成物を使用することを特徴とする１〜３のいずれか１項に記載の褪色した塗膜の色彩を復元する方法。
５．さらに（Ｅ）紫外線吸収剤を含有する色彩復元組成物を使用することを特徴とする１〜４のいずれか１項に記載の褪色した塗膜の色彩を復元する方法。
６．紫外線吸収剤がクマリン系化合物であることを特徴とする５に記載の褪色した塗膜の色彩を復元する方法。
７．組成物の溶液粘度が２００ｃｐｓ以下である色彩復元組成物を、褪色した塗膜の表面にスプレー塗装し、乾燥することを特徴とする１〜６のいずれか１項に記載の褪色した塗膜の色彩を復元する方法。
８．組成物の溶液粘度が２００ｃｐｓ以下である色彩復元組成物を、褪色した塗膜の表面に刷毛塗り又はローラー塗装により塗布し、乾燥することを特徴とする１〜７のいずれか１項に記載の褪色した塗膜の色彩を復元する方法。
【０００５】
【発明の実施の形態】
本発明の褪色した塗膜の色彩を復元する方法においては、（Ａ）アクリル系樹脂、（Ｂ）シリコーン系レベリング剤、並びに（Ｃ）（Ａ）及び（Ｂ）に共通する溶剤を含有する色彩復元組成物を使用する。
（Ａ）アクリル系樹脂としては、（メタ）アクリル酸エステル等のアクリル系モノマーを単独で重合したホモポリマー、アクリル系モノマーにビニルモノマー等を混合して重合した通常塗料として用いられるアクリル樹脂；アクリル樹脂をシリコーンで変性したシリコーン変性アクリル樹脂；アクリル樹脂及び／又はシリコーン変性アクリル樹脂とシリコーン樹脂との混合物等が挙げられる。
【０００６】
シリコーン変性アクリル樹脂としては、アクリル樹脂にあらかじめシリコーンがグラフト結合した樹脂、又はアクリル樹脂とシラノール基等を有するシリコーンとの混合物で、塗装後熱や触媒あるいは経時により反応する樹脂を使用することができる。
（Ａ）アクリル樹脂としてシリコーン変性アクリル樹脂を使用した場合には、塗装面に微細な凹凸が生じることがなく、復元した塗膜の色彩が鮮やかなものとなり良好な仕上りが得られるので好ましい。シリコーン変性アクリル樹脂としては、シリコーン変性率が重量で３〜３５％であるものを使用することが好ましい。変性率が３％未満の場合には塗装面の仕上がりが悪くなり、一方、変性率が３５％を超えると褪色した塗膜の色彩の復元度合いが低くなる。
【０００７】
（Ｂ）シリコーン系レベリング剤としては、通常塗料に使用するシリコーン系レベリング剤を使用することができ、例えばジメチルシリコーンオイル、メチルフェニルシリコーンオイル、アルキル変性シリコーンオイル、脂肪酸エステル変性シリコーンオイル、ポリエーテル変性シリコーンオイル等が挙げられる。これらは、シリコーンの表面張力が小さいという特性を利用して、塗装時の表面を凹凸のない均一な表面とし、褪色した塗膜の色彩の復元と良好な仕上りを図るものである。
（Ｂ）レベリング剤として、脂肪酸エステル変性シリコーンオイルを使用した場合には、特に優れた色彩の復元と仕上りが得られるので好ましい。
【０００８】
成分（Ａ）及び成分（Ｂ）に共通する溶剤（Ｃ）としては、成分（Ａ）及び成分（Ｂ）を溶解することができ、これらと反応しない、沸点が塗料として適切な範囲にある溶剤が使用される。適当な溶剤の例としては、ヘキサン、ヘプタン等の脂肪族炭化水素；トルエン、キシレン、混合キシレン等の芳香族炭化水素；酢酸エチル、酢酸ブチル等のエステル類；アセトン、メチル・イソブチルケトン等のケトン類；メタノール、エタノール、イソプロピルアルコール、シクロヘキサノール等のアルコール類等が挙げられる。これらの溶剤は単独で又は２種以上を混合して使用することができ、また水溶性溶剤の場合には、適宜水と混合して使用してもよい。
【０００９】
色彩復元組成物中の成分（Ａ）の含有量は、組成物全体を基準として、不揮発分として５〜２５重量％、成分（Ｂ）の含有量は同じく０．０３〜３重量％とすることが好ましく、また（Ａ）：（Ｂ）の配合割合は重量比で１：０．００２〜１：０．２とすることが好ましい。
成分（Ａ）の含有量が５重量％未満の場合には、白化の原因である褪色した塗膜表面の微細なクラックに入る樹脂量が少なくなり、色彩の復元度合いが低くなる。一方、成分（Ａ）の含有量が２５重量％を超えると、色彩復元組成物の溶液粘度が高くなり、褪色した塗膜表面の微細なクラックに組成物が浸透しにくくなり、色彩の復元度合いが低くなる。
【００１０】
また、成分（Ａ）に対する成分（Ｂ）の配合割合が０．００２より小さい場合には、色彩復元組成物を塗装した表面の仕上りが悪くなり、（Ｂ）の配合割合が０．２を超えると仕上り表面にタックが残るようになる。
【００１１】
色彩復元組成物に、さらに（Ｄ）官能基としてシラノール基もしくはアルコキシ基を有する変性用シリコーン中間体を配合した場合には、得られる塗膜の硬度が向上し、塗膜に傷が付きにくく、汚れが付着しにくくなる。
このような変性用シリコーン中間体としては、例えば信越化学工業社製ＫＲ−２１１、ＫＲ−２１７や東芝シリコーン社製ＴＳＲ−１６０、ＴＳＲ−１６５等が挙げられる。（Ｄ）変性用シリコーン中間体の含有量は、組成物全体を基準として０．３〜５重量％、特に０．８〜３重量％とすることが好ましい。
【００１２】
色彩復元組成物には、さらに（Ｅ）紫外線吸収剤を配合することによって、塗膜の耐候性を改善することができる。
紫外線吸収剤としては、クマリン系化合物、ベンゾフェノン系化合物、ベンゾトソアゾール系化合物等、通常塗料用として使用される紫外線吸収剤はいずれも使用することができるが、特にクマリン系化合物を使用することが好ましい。（Ｅ）紫外線吸収剤の含有量は、組成物全体を基準として０．１〜５重量％、特に０．５〜３重量％とすることが好ましい。
【００１３】
本発明で、上記色彩復元組成物を褪色した塗膜の表面に塗付する方法には特に制限はなく、スプレー塗装、刷毛塗り、ローラー塗装等通常の塗装方法を使用することができる。これらの塗装方法は、対象とする生地の形状、寸法、材質等に応じて最適の方法を選択すればよい。色彩復元組成物の粘度は、対象とする褪色した塗膜の性状、塗装方法等に応じて適宜調整するが、通常は溶液粘度で２００ｃｐｓ以下、特に１００ｃｐｓ以下とすることが好ましい。
本発明の褪色した塗膜の色彩を復元する方法を実施する際には、対象とする塗膜に対して、単に塗膜上に付着したごみや泥等の付着物を除去する以外には、水洗や目止めシーラー等の前処理を施すことは、特に必要としない。
色彩復元組成物の塗付量は特に制限はなく、対象とする褪色した塗膜の性状、生地の形状、材質等に応じて適宜設定するが、通常は１ｍ２当たり３０〜１００ｇ塗付し乾燥させる。
【００１４】
【実施例】
つぎに、実施例により本発明をさらに説明するが、以下の具体例は本発明を限定するものではない。
（参考例１）
（Ａ）アクリル樹脂として関西ペイント社製ＡＣＲＩＣ−１０２６（不揮発分含有量３２％）３０ｇ、（Ｂ）シリコーン系レベリング剤として東芝シリコーン社製ＴＳＦ−４００（低粘度シリコーン重合物、不揮発分含有量１００％）０．５ｇを、（Ｃ）溶剤として混合キシレン６９．５ｇに溶解して、無色透明の色彩復元組成物を得た。
この組成物を、鉄板に青色塗料を塗装後約１０年経過した表面が風化、白化した塗膜上に刷毛で塗装したところ、表面の青色が鮮やかに浮かびあがり、塗装時の外観と変わらない色彩が復元された。また、塗膜の表面も滑らかで、塗装時の外観をほぼ再現することができた。
【００１５】
（参考例２）
参考例１で使用した（Ａ）アクリル樹脂９９．５ｇと、参考例１で使用した（Ｂ）シリコーン系レベリング剤０．５ｇを混合して無色透明の色彩復元組成物（組成物中の、不揮発分（Ａ）の含有量：３１．８％）を得た。
この組成物を、参考例１と同じ表面が風化、白化した塗膜上に刷毛で塗装したところ、表面の青色が復元したが、参考例１に比較してやや白っぽい色彩であり、また塗膜表面の滑らかさもやや劣るものであった。
【００１６】
（比較例１）
参考例１で使用した（Ａ）アクリル樹脂３０ｇを、（Ｃ）混合キシレン７０ｇに溶解した組成物を使用して、参考例１と同じ表面が風化、白化した塗膜上に同様にして塗付したところ、表面の青色はある程度復元することができたが、塗膜表面に凹凸が目立ち、実用に供せない表面外観であった。
【００１７】
（実施例１）
（Ａ）アクリル樹脂としてシリコーン変性アクリル樹脂（シラノール基を有するシリコーンとアクリル樹脂とのブレンド物、東芝シリコーン社製ＸＲ３１−Ｂ３０６６：不揮発分２０重量％、シリコーン変性率３０％）３０ｇ、（Ｂ）シリコーン系レベリング剤として東芝シリコーン社製ＴＳＦ−４１０（脂肪酸変性シリコーン）０．１ｇを（Ｃ）溶剤としてトルエン６９．９ｇに溶解して、無色透明の色彩復元組成物を得た。
この組成物を、ＦＲＰ板にグレー塗料を塗装後約７年経過した表面が風化、白化した塗膜上にスプレー塗装したところ、表面のグレー色が浮かびあがり、塗膜表面も非常に滑らかで、塗装時と変わらない色彩ならびに表面外観が復元された。
【００１８】
（参考例３）
（Ａ）アクリル樹脂としてシリコーン変性アクリル樹脂（東芝シリコーン社製ＴＳＲ１７１：不揮発分５０重量％、シリコーン変性率５０％）１２ｇ、（Ｂ）シリコーン系レベリング剤として実施例１と同じレベリング剤０．１ｇを（Ｃ）溶剤としてトルエン８７．９ｇに溶解して、無色透明の色彩復元組成物を得た。
この組成物を、実施例１と同じ表面が風化、白化した塗膜上にスプレー塗装したところ、表面のグレー色が復元したが、参考例１に比較してやや白っぽい色彩であり、また塗膜表面の滑らかさもやや劣るものであった。
【００１９】
（実施例２）
（Ａ）アクリル樹脂としてシリコーン基がグラフト結合したシリコーン変性アクリル樹脂（不揮発分５０重量％、シリコーン変性率１０％）２５ｇ、（Ｂ）シリコーン系レベリング剤として東芝シリコーン社製ＴＳＦ−４４６０（ポリエーテル変性シリコーン）０．３ｇを（Ｃ）溶剤として混合キシレン７４．７ｇに溶解して、無色透明の色彩復元組成物を得た。
この組成物を、木材に茶色塗料を塗装後約５年経過した表面が風化、白化した塗膜上にローラー塗装したところ、表面の茶色が鮮やかに浮かびあがり、塗装時と変わらない色彩ならびに表面外観が復元された。
【００２０】
（実施例３）
（Ａ）アクリル樹脂として実施例２で使用したシリコーン変性アクリル樹脂３０ｇ、（Ｂ）シリコーン系レベリング剤として東芝シリコーン社製ＴＳＦ−４１０ ０．１ｇ、（Ｄ）変性用シリコーン中間体として東芝シリコーン社製シリコーンワニスＴＳＲ−１６５（メトキシ基を有する低重合体）２ｇを（Ｃ）溶剤として混合キシレン６７．９ｇに溶解して、無色透明の色彩復元組成物を得た。
この組成物を、金属パイプに緑色塗料を塗装後約１０年経過した表面が風化、白化した塗膜上にスプレー塗装したところ、表面の緑色が鮮やかに浮かびあがり、塗膜表面も非常に滑らかで、塗装時と変わらない色彩ならびに外観が復元された。また、１ヶ月経過後の塗膜表面は非常に硬く、充分な保護特性を有していた。
【００２１】
（実施例４）
（Ａ）アクリル樹脂として実施例２で使用したシリコーン変性アクリル樹脂３０ｇ、（Ｂ）シリコーン系レベリング剤として東芝シリコーン社製ＴＳＦ−４１０ ０．２ｇ、（Ｄ）変性用シリコーン中間体として東芝シリコーン社製シリコーンワニスＴＳＲ−１６５ ２ｇ、（Ｅ）紫外線吸収剤としてベンゾトリアゾール系紫外線吸収剤（城北化学社製ＪＦ−８６）１ｇとクマリン系紫外線吸収剤（ハッコールケミカル社製シゲノックスＳＶ−５０）０．３ｇを（Ｃ）溶剤として混合キシレン６６．５ｇに溶解して、無色透明の色彩復元組成物を得た。
この組成物を、コンクリート面に濃グレー色塗料を塗装後約１０年経過した表面が風化、白化した塗膜上に刷毛で塗装したところ、表面の濃グレー色が鮮やかに浮かびあがり、塗膜表面も非常に滑らかで、塗装時と変わらない色彩ならびに表面外観が復元された。
また、色彩復元組成物の塗装後５年を経過しても、塗装時の色彩、外観が殆どそのまま維持された。一方、本発明の組成物を塗装しなかったコンクリート面の塗膜は、さらに風化、白化が進行した。
【００２２】
【発明の効果】
本発明によれば、元の塗膜を構成する塗料の色や種類、塗膜を形成した生地の種類や材質に関係なく、褪色した塗膜上に単に本発明の色彩復元組成物を塗布し、乾燥することによって、褪色した塗膜の色彩と外観を復元することができる。特に、同一の建造物等において、異なる色の塗膜が形成されている場合でも、元の塗膜の色に関係なく単一の工程で、同時に元の色彩と外観をそれぞれ復元することができるので、修復に必要な工期を大幅に短縮し、コストダウンを図ることができる。